"シリルヒドリドと少なくとも一つの不飽和基を含有する化合物とを含有する反応混合物をヒドロシリル化するプロセスであって、そのプロセスが、i式I、式IIまたは式IIIの構造式を持つ錯体である触媒前駆体を提供するステップ;ii触媒前駆体と活性化剤とを溶媒、シリルヒドリド、少なくとも一つの不飽和基を含有する化合物およびそれらの組み合わせからなる群より選択される少なくとも一つの成分を含む液体媒体の存在下で接触させて触媒前駆体を活性化させることによって活性触媒を提供するステップ;iiiシリルヒドリドと少なくとも一つの不飽和基を含有する化合物とを活性触媒の存在下で反応させることによって活性触媒またはその誘導体を含むヒドロシリル化産物を製造するステップ、ここでステップiiはステップiiiの直前または同時に行う;およびiv活性触媒またはその誘導体を任意に除去するステップを含有し、式I、式IIおよび式IIIは、であり、式中、GがMn、Fe、NiまたはCoであり;R1、R2、R3、R4、R5、R6、R7、R8、R9、R11、R12、R13、R14、R15、R16、R17、R18、R19、R20、R21、R22、R23およびR24の各々が独立してH、C1-C18アルキル、C1-C18置換アルキル、アリール、置換アリールまたは不活性な官能基であり、互いに隣接するR1~R3、R3~R7、R3~R9、R14~R15、およびR17~R18のいずれか2つが一緒になって、置換または非不置換の、飽和または不飽和の環構造である環を形成してもよく、水素以外のR2~R9およびR11~R24は少なくとも一つのヘテロ原子を有していてもよく;R10の各々がC1-C18アルキルまたはC1-C18置換アルキル、アリールまたは置換アリールであり、ここでR10は少なくとも一つのヘテロ原子を有していてもよく;Xがアニオンである。活性化剤が、窒素の存在下でフェロセンに対して>-0.6vである還元電位を持つ還元剤である、請求項1に記載のプロセス。前記還元剤がナトリウムナフタレニド、Mgブタジエン2THF、NaEt3BH、LiEt3BH,Mgアントラセニド3THF、水素化ジイソブチルアルミニウムおよびそれらの組み合わせからなる群より選択される、請求項2に記載のプロセス。XがF-、Cl-、Br-、I-、CF3R40SO3-またはR50COO-であり、ここでR40が共有結合またはC1-C6アルキル基であり、R50がC1-C10ヒドロカルビル基である、請求項1に記載のプロセス。式I、式IIまたは式IIIの錯体が支持体上に固定されている、請求項1に記載のプロセス。前記支持体が、カーボン、シリカ、アルミナ、MgCl2、ジルコニア、ポリエチレン、ポリプロピレン、ポリスチレン、ポリアミノスチレン、デンドリマーおよびそれらの組み合わせからなる群より選択される、請求項5に記載のプロセス。R1~R9またはR11~R24の少なくとも一つが前記支持体と共有結合する官能基を含有する、請求項5に記載のプロセス。前記シリルヒドリドがRaSiH4-a、ROaSiH4-a、HSiRaOR3-a、R3SiCH2fSiR2OkSiR2H、RO3SiCH2fSiR2OkSiR2H、QuTvTpHDwDHxMHyMz、およびそれらの組み合わせからなる群より選択される、請求項1に記載のプロセスであって、ここでQがSiO4/2であり、TがR’SiO3/2であり、THがHSiO3/2であり、DがR’2SiO2/2であり、DHがR’HSiO2/2であり、MHがHgR’3-gSiO1/2であり、MがR’3SiO1/2であり、RおよびR’の各々が独立してC1-C18アルキル、C1-C18置換アルキル、アリールまたは置換アリールであり、RおよびR’は少なくとも一つのヘテロ原子を有していてもよく、aの各々が独立して1~3の値を持ち、fが1~8の値を持ち、kが1~11の値を持ち、gが1~3の値を持ち、pが0~20であり、uが0~20であり、vが0~20であり、wが0~1000であり、xが0~1000であり、yが0~20であり、そしてzが0~20であり、但し、pxy=1~3000であり、シリルヒドリド内のすべての元素の値が飽和している。p、u、v、yおよびzが0~10であり、wおよびxが0~100であり、ここでpxy=1~100である、請求項1に記載のプロセス。前記不飽和基を含有する化合物がアルキルキャップアリルポリエーテル、ビニル官能化アルキルキャップアリルまたはメタリルポリエーテル、末端不飽和アミン、アルキン、C2-C40オレフィン、不飽和シクロアルキルエポキシド、末端不飽和アクリレートまたはメチルアクリレート、不飽和アリールエーテル、不飽和芳香族炭化水素、不飽和シクロアルカン、ビニル官能化ポリマー、ビニル官能化シラン、ビニル官能化シリコーンおよびそれらの組み合わせからなる群より選択される、請求項1に記載のプロセス。前記不飽和基を含有する化合物が一般式:R1OCH2CH2zOCH2CHR3w-OR2式IV、R2OCHR3CH2OwCH2CH2Oz-CR42-C≡C-CR42-OCH2CH2zOCH2CHR3wR5式VまたはH2C=CR4CH2OCH2OCH2zCH2OCHR3wCH2CR4=CH2式VIを持つポリオキシアルキレンであり、式中、R1の各々が2~10個の炭素原子を含有する不飽和の有機基であり、R2の各々が独立して水素、ビニルまたは1~8個の炭素原子のポリエーテルキャップ基であり、R3およびR4の各々が独立して一価の炭化水素基であり、R5の各々がビニルまたは1~8個の炭素原子のポリエーテルキャップ基であり、zの各々が0から100以下であり、そしてwの各々が0から100以下である、請求項1に記載のプロセス。請求項1に記載のプロセスによって製造される組成物であって、不飽和基を含有する化合物がアルキルキャップアリルポリエーテルであり、組成物が式I、IIまたはIIIの錯体またはその誘導体を含み、組成物が未反応のアルキルキャップアリルポリエーテルおよびその異性化産物は基本的に含まない。請求項1に記載のプロセスによって製造される組成物であって、不飽和基を含有する化合物が末端不飽和アミンであり、組成物が式I、IIまたはIIIの錯体またはその誘導体を含み、組成物が未反応の末端不飽和アミンおよびその異性化産物を含まず、そして生成物が内部付加産物を基本的に含まない。請求項1に記載のプロセスによって製造される組成物であって、少なくとも一つの不飽和基を含有する化合物がビニル官能化シリコーンであり、組成物が式I、IIまたはIIIの錯体またはその誘導体を含む。シリルヒドリドと多価不飽和化合物とを含有する反応混合物からモノヒドロシリル化産物を選択的に製造するプロセスであって、そのプロセスが:i式I、式IIまたは式IIIの構造式を持つ錯体である触媒前駆体を提供するステップ;ii触媒前駆体と活性化剤とを溶媒、シリルヒドリド、多価不飽和化合物およびそれらの組み合わせからなる群より選択される少なくとも一つの成分を含む液体媒体の存在下で接触させて触媒前駆体を活性化させることによって活性触媒を提供するステップ;iiiシリルヒドリドと多価不飽和化合物とを多価不飽和化合物の一つの不飽和基に選択的にヒドロシリル化が起きるような活性触媒の存在下で反応させることによって活性触媒またはその誘導体を含むモノヒドロシリル化産物を製造するステップ、ここでステップiiはステップiiiの直前または同時に行う;およびiv活性触媒またはその誘導体を任意に除去するステップを含有し、式I、式IIおよび式IIIは、であり、式中、GがMn、Fe、NiまたはCoであり;R1、R2、R3、R4、R5、R6、R7、R8、R9、R11、R12、R13、R14、R15、R16、R17、R18、R19、R20、R21、R22、R23およびR24の各々が独立してH、C1-C18アルキル、C1-C18置換アルキル、アリール、置換アリールまたは不活性な官能基であり、互いに隣接するR1~R3、R3~R7、R3~R9、R14~R15、およびR17~R18のいずれか2つが一緒になって、置換または非不置換の、飽和または不飽和の環構造である環を形成してもよく、水素以外のR2~R9およびR11~R24は少なくとも一つのヘテロ原子を有していてもよく;R10の各々がC1-C18アルキルまたはC1-C18置換アルキル、アリールまたは置換アリールであり、ここでR10は少なくとも一つのヘテロ原子を有していてもよく;Xがアニオンであり;多価不飽和化合物は式Xまたは式XI:E1[CH2βCR1=CH2]α式XR2γE2[CH2βCR1=CH2]α式XIで表され、式中、E1が3から25の炭素原子を含む二価または多価脂肪族または芳香族環状炭化水素基、または3から25の炭素原子を含む二価または多価脂肪族または芳香族複素環式炭化水素基であり、ここでヘテロ原子は酸素、窒素、ケイ素および硫黄からなる群より選択され;E2が3から8のケイ素原子および3~8の酸素原子を含む二価または多価環状シリコーンであり;R1およびR2の各々が独立して水素または1~8の炭素原子を含む炭化水素基であり;α、βおよびγの各々が独立して整数であり、αが2~6、βが0~6、そしてγが0~4であり;そして不飽和化合物中のアルケニル官能基に対するシリルヒドリド中のSi-H官能基のモル比はおよそ0.5/α~およそ1.1/αの間である。不飽和化合物中のアルケニル官能基に対するシリルヒドリド中のSi-H官能基のモル比がおよそ1/αである、請求項15に記載のプロセス。不飽和化合物がトリビニルシクロヘキサン、テトラビニルシクロブタン、トリビニルトリメチルシクロトリシロキサン、テトラメチルテトラビニルシクロテトラシロキサン、トリアリルシアヌレートおよびトリアリルイソシアヌレートからなる群より選択される、請求項15に記載のプロセス。不飽和化合物がトリビニルシクロヘキサンである、請求項15に記載のプロセス。シリルヒドリドが下記構造の一つを持つ、請求項15に記載のプロセス。式中、R3、R4、R7、R8およびR9の各々が独立してC1-C18アルキル、C1-C18置換アルキル、アリールまたは置換アリールであり、R6が水素原子、C1-C18アルキル、C1-C18置換アルキル、アリールまたは置換アリールであり、xおよびwが独立して0以上であり、aおよびbが0~3の整数であり、但し、ab=3である。シリルヒドリドがCH3O3SiH、C2H5O3SiH、CH33SiOSiCH32H、[CH33SiO]2SiHCH3、[CH32SiO]3OSiHCH3および[CH32SiO]4OSiHCH3からなる群より選択される、請求項15に記載のプロセス。活性化剤が、窒素の存在下でフェロセンに対して>-0.6vである還元電位を持つ還元剤である、請求項15に記載のプロセス。前記還元剤がナトリウムナフタレニド、Mgブタジエン2THF、NaEt3BH、LiEt3BH,Mgアントラセニド3THF、水素化ジイソブチルアルミニウムおよびそれらの組み合わせからなる群より選択される、請求項21に記載のプロセス。XがF-、Cl-、Br-、I-、CF3R40SO3-またはR50COO-であり、ここでR40が共有結合またはC1-C6アルキル基であり、R50がC1-C10ヒドロカルビル基である、請求項15に記載のプロセス。式I、式IIまたは式IIIの錯体が支持体上に固定されている、請求項15に記載のプロセス。請求項15に記載のプロセスで製造される、モノヒドロシリル化産物とビスヒドロシリル化産物からなる組成物あって、ビスヒドロシリル化産物に対するモノヒドロシリル化産物の重量比がおよそ1.7を超え、そして組成物が式I、式IIまたは式IIIの錯体またはそれらの誘導体を含む。ビスヒドロシリル化産物に対するモノヒドロシリル化産物の重量比がおよそ3を超える、請求項25に記載の組成物。ビスヒドロシリル化産物に対するモノヒドロシリル化産物の重量比がおよそ4を超える、請求項25に記載の組成物。下記一般式の一つを持つモノシリル化ジビニルシクロヘキサンを含む、請求項25に記載の組成物。式XII:H2C=CH2C6H9CH2CH2-SiOR3式XIII:H2C=CH2C6H9CH2CH2-SiR3式XIV:H2C=CH2C6H9CH2CH2-Y式中、Rの各々が独立してC1-C20アルキル、C3-C20脂肪族または芳香族環状炭化水素基であり、Yが一般式XV、XVIまたはXVIIの一価のシロキサニル基であり、式中、Rの各々が独立してC1-C20アルキル、C3-C20脂肪族または芳香族環状炭化水素基であり、そしてxが0以上である。シリルヒドリドと1,2,4-トリビニルシクロヘキサンとを含有する反応混合物からモノヒドロシリル化産物を選択的に製造するプロセスであって、プロセスが:i式I、式IIまたは式IIIの構造を持つ錯体である触媒前駆体を提供するステップ;ii触媒前駆体と活性化剤とを溶媒、シリルヒドリド、1,2,4-トリビニルシクロヘキサンおよびそれらの組み合わせからなる群より選択される少なくとも一つの成分を含む液体媒体の存在下で接触させて触媒前駆体を活性化させることによって活性触媒を提供するステップ;iiiシリルヒドリドと1,2,4-トリビニルシクロヘキサンとを、1,2,4-トリビニルシクロヘキサンの4位に選択的にヒドロシリル化が起きるような活性触媒の存在下で反応させることによってモノヒドロシリル化産物を製造するステップを含有し、ここでステップiiはステップiiiの直前または同時に行われ;そして、式I、式IIおよび式IIIは、であり、式中、GがMn、Fe、NiまたはCoであり;R1、R2、R3、R4、R5、R6、R7、R8、R9、R11、R12、R13、R14、R15、R16、R17、R18、R19、R20、R21、R22、R23およびR24の各々が独立してH、C1-C18アルキル、C1-C18置換アルキル、アリール、置換アリールまたは不活性な官能基であり、互いに隣接するR1~R3、R3~R7、R3~R9、R14~R15、およびR17~R18のいずれか2つが一緒になって、置換または非不置換の、飽和または不飽和の環構造である環を形成してもよく、水素以外のR2~R9およびR11~R24は少なくとも一つのヘテロ原子を有していてもよく;R10の各々がC1-C18アルキルまたはC1-C18置換アルキル、アリールまたは置換アリールであり、ここでR10は少なくとも一つのヘテロ原子を有していてもよく;Xがアニオンであり;1,2,4-トリビニルシクロヘキサン中のアルケニル官能基に対するシリルヒドリド中のSi-H官能基のモル比がおよそ0.5/3~およそ1.1/3である。シリルヒドリドが、トリエトキシシランである、請求項29に記載のプロセス。シリルヒドリドが、ビストリメチルシロキシメチルシランである、請求項29に記載のプロセス。1,2,4-トリビニルシクロヘキサンが、1,2,4-トリビニルシクロヘキサン立体異性体の混合物である、請求項29に記載のプロセス。1,2,4-トリビニルシクロヘキサンが、1,2,4-トリビニルシクロヘキサン異性体Aおよび/または1,2,4-トリビニルシクロヘキサン異性Bであり、異性体Aおよび異性体Bは式XIXおよびXXの構造を持つ、請求項29に記載のプロセス。以下の略語と用語が使用された。bs:ブロードシングレットs:シングレットt:トリプレットbm:ブロードマルチプルGC:ガスクロマトグラフィーMS:質量分析THF:テトラヒドロフラン実施例1活性化剤としてNaEt3BHおよび触媒前駆体として2,6-Et2PDIFeBr2を用いる1-オクテンとメチルビストリメチルシリルオキシシランMDHMのヒドロシリル化下記構造である、2,6-Et2PDIFeX2X-Cl、Brは、Schmidt,R.;Welch,M.B.;Palackal,S.J.;Alt,H.G.JournalofMolecularCatalysisA:Chemical2002,1791-2,155-173に従って合成された。不活性雰囲気において、シンチレーションバイアルに0.150グラム1.33ミリモルの1-オクテンと0.229グラム1.03ミリモルのMDHMを入れ、0.006グラム0.01ミリモルの2,6-Et2PDIFeBr21モル対シランを加えた。攪拌子を入れ、青いスラリーが形成された。攪拌しながら0.020ミリリットル0.02ミリモルのNaEt3BHの1Mトルエン溶液を加えた。反応を室温23°Cで一時間攪拌した後、反応を空気中で急冷し、GCとNMRで分析した。1HNMRにおいて、Si-Hに由来する共鳴は完全に消失したことが確認され、そして0.41ppmの高磁場にケイ素に結合したメチレンに割り当てられる新しい共鳴が現れ、既知化合物のスペクトルと一致するスペクトルが得られたPoyatos,M.;Maisse-Francois,A.,;Bellemin-Laponnaz,S.;Gade,L.H.CoordinationchemistryofamodularN,C-chelatingoxazole-carbeneligandanditsapplicationsinhydrosilylationcatalysis.Organometallics2006,2510,2634-2641。1-オクテンのいずれの異性化もしくはそれから誘導されるいずれのヒドロシリル化産物も認められなかった。実施例2活性化剤としてNaEt3BHおよび触媒前駆体として2,6-Et2PDIFeBr2を用いる、H2C=CHCH2OC2H4O89CH3の名目上の構造式を持つアリルポリエーテルとメチルビストリメチルシリルオキシシランMDHMのヒドロシリル化不活性雰囲気において、シンチレーションバイアルに1.000グラム2.11ミリモルのH2C=CHCH2OC2H4O89CH3の名目上の構造式を持つアリルポリエーテルと0.470グラム2.11ミリモルのMDHMを入れ、基質溶液を形成した。別のバイアルに、0.013グラム0.02ミリモルの2,6-Et2PDIFeBr21モル対シランをおよそ1.5ミリリットルのTHFに加え、触媒前駆体溶液を形成した。触媒前駆体溶液に攪拌子を入れ、青いスラリーが形成された。そして、攪拌しながら0.040ミリリットル0.04ミリモルのNaEt3BHの1Mトルエン溶液を加えたところ、すぐに赤色の溶液が形成した。赤色の鉄溶液を攪拌中の基質溶液に加え、そして反応を密封し、60°Cの油浴上に一時間移動した。生成物をNMR分光法で分析した。1HNMRにおいて、Si-Hに由来する共鳴は完全に消失したことが確認され、そして0.43ppmの高磁場にケイ素に結合したメチレンに割り当てられる新しい共鳴が現れ、目的の逆マルコフニコフ付加産物の形成に矛盾しないスペクトルが得られた。アリルポリエーテルのいずれの異性化もしくはそれから誘導されるいずれのヒドロシリル化産物も認められなかった。実施例3活性化剤としてNaEt3BHおよび触媒前駆体として[2,6-ジイソプロピル-N-{E-1-[6-{[1R-1-1-tert-ブチルエチル]エタンイミドイル}-2-ピリジニル]エチリデン}アニリン]鉄ジブロマイドを用いる1-オクテンとメチルビストリメチルシリルオキシシランMDHMのヒドロシリル化A.触媒前駆体[2,6-ジイソプロピル-N-{E-1-[6-{[1R-1-1-tert-ブチルエチル]エタンイミドイル}-2-ピリジニル]エチリデン}アニリン]鉄ジブロマイドの調製A11-{6-[2,6-ジイソプロピルエタンイミドイル]-2-ピリジニル}-1-エタノンの調製250ミリリットルの丸底フラスコに、5.00グラム30.64ミリモルの2,6-ジアセチルピリジン、6.00グラム33.84ミリモルの2,6-ジイソプロピルアニリン、および100ミリリットルのメタノールを入れた。触媒量のp-トルエンスルホン酸を加え、反応混合物を一晩還流した。その後、反応混合物をおよそ35°C~40°Cに冷却し、ろ過して、2,6-ビス[1-2,6-ジイソプロピルフェニルイミノエチル]ピリジンを除いた。その後、反応溶液を0°Cで24時間置き、固体をろ過して、4.25グラム43の目的生成物を黄色結晶として得た。1HNMRbenzene-d6,20°C:δ=1.21-1.142d,12H,CH2CH3、2.19s,3H,CH3、2.52s,3H,CH3、2.88sep,2H,CH2CH3、7.05-7.13m,3H,ArおよびCH2CH3、7.21t,1H,p-py、7.94d,1H,py、8.45d,1H,py。A22,6-ジイソプロピル-N-[E-1-6-{[1R-1-1-tert-ブチルエチル]エタンイミドイル}-2-ピリジニル]エチリデン}アニリンの調製丸底フラスコに、3.10グラム9.61ミリモルの1-{6-[2,6-ジイソプロピルフェニルエタンイミドイル]-2-ピリジニル}-1-エタノン、1.5グラムのR---2-アミノ-3-メチルブタン1.5当量、100ミリリットルのメタノールおよび触媒量のp-トルエンスルホン酸を入れた。溶液は硫酸ナトリウムを含むDean-Starkトラップで一晩還流した後、0°Cまで冷却し、ろ過した。白色粉末を冷メタノールで洗浄、高真空ラインで一晩乾燥し、2.95グラム76の目的化合物を得た。1HNMRbenzene-d6,20°C:δ=0.96s,9H,tBu、1.08-1.162dd,12H,CH2CH3、2.20s,3H,CH3、2.25s,3H,CH3、2.882sep,2H,CH2CH3、2.94s,3H,tBuCHCH3、3.30q,1H,tBu-CH-CH3、7.11-7.16m,3H,Ar、7.21t,1H,p-py、8.28d,1H,py、8.39d,1H,py。A3[2,6-ジイソプロピル-N-{E-1-[6-{[1R-1-1-tert-ブチルエチル]エタンイミドイル}-2-ピリジニル]エチリデン}アニリン]鉄ジブロマイドの調製不活性雰囲気において、丸底フラスコに、2.5グラム6.61ミリモルの2,6-ジイソプロピル2,6-ジイソプロピル-N-{E-1-[6-{[1R-1-1-tert-ブチルエチル]エタンイミドイル}-2-ピリジニル]エチリデン}アニリン、1.33グラム6.60ミリモルのFeBr2および50ミリリットルのTHFを入れた。反応を12時間攪拌し、その時点で同量のペンタンを加えたところ、目的の生成物が析出した。これを、焼結ガラスフリット上で回収し、3.6グラム94の常磁性の赤色粉末を得た。1HNMRCD2Cl2,20°C:δ=-19.43、-15.21、-11.97、-7.08、-4.52、-2.59、-1.40、5.47、14.51、16.52、23.15、44.85、70.32、83.38、187.03。触媒前駆体の構造を下記に示す。B.ヒドロシリル化反応実施例1と同様の方法で行った。但し、0.150グラム1.33ミリモルの1-オクテンと0.229グラム1.03ミリモルのMDHM、その後、0.006グラム0.01ミリモルの[2,6-ジイソプロピル-N-{E-1-[6-{[1R-1-1-tert-ブチルエチル]エタンイミドイル}-2-ピリジニル]エチリデン}アニリン]鉄ジブロマイド1モル対シランと0.02ミリリットル0.02ミリモルの1MNaEt3BH溶液を用いた。反応を一時間攪拌した後、反応を空気中で急冷し、GCで分析したところ、目的のヒドロシリル化産物へ30の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例4活性化剤としてMgブタジエン2THFおよび触媒前駆体として[2,6-ジイソプロピルフェニル-N-{E-1-[6-{[1R-1-1-tert-ブチルエチル]エタンイミドイル}-2-ピリジニル]エチリデン}アニリン]鉄ジブロマイドを用いる1-オクテンとメチルビストリメチルシリルオキシシランMDHMのヒドロシリル化実施例1と同様の方法で行った。但し、0.150グラム1.33ミリモルの1-オクテンと0.229グラム1.03ミリモルのMDHM、その後、0.006グラム0.01ミリモルの[2,6-ジイソプロピルフェニル-N-{E-1-[6-{[1R-1-1-tert-ブチルエチル]エタンイミドイル}-2-ピリジニル]エチリデン}アニリン]鉄ジブロマイド1モル対シランと0.003グラム0.014ミリモルのMgブタジエン2THFを用いた。反応を一時間攪拌した後、反応を空気中で急冷し、GCで分析したところ、目的のヒドロシリル化産物へ30の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例5活性化剤としてNaEt3BHおよび触媒前駆体としてCyAPDIFeCl2[2,6-ビスN-シクロヘキシルアセトイミドイルピリジン]鉄ジクロライドを用いる1-オクテンとメチルビストリメチルシリルオキシシランMDHMのヒドロシリル化A.触媒前駆体の調製下記構造である、CyAPDIFeCl2[2,6-ビスN-シクロヘキシルアセトイミドイルピリジン]鉄ジクロライドは、Castro,P.M.;Lappalainen,K.;Ahlgren,M.;Leskela,M.;Repo,T.JournalofPolymerScience,PartA:PolymerChemistry2003,419,1380-1389に従って合成された。B.ヒドロシリル化反応実施例1と同様の方法で行った。但し、0.100グラム0.89ミリモルの1-オクテンと0.192グラム0.86ミリモル、0.97当量対オレフィンのMDHM、その後、0.004ミリグラム0.01ミリモルの[2,6-ビスN-シクロヘキシルアセトイミドイルピリジン]鉄ジクロライド1モル対シランと0.02ミリリットル0.02ミリモルの1MNaEt3BH溶液を用いた。反応を一時間攪拌した後、反応を空気中で急冷し、GCで分析したところ、目的のヒドロシリル化産物へ45の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例6活性化剤としてMgブタジエン2THFおよび触媒前駆体としてCyAPDIFeCl2[2,6-ビスN-シクロヘキシルアセトイミドイルピリジン]鉄ジクロライドを用いる1-オクテンとメチルビストリメチルシリルオキシシランMDHMのヒドロシリル化実施例1と同様の方法で行った。但し、0.100グラム0.89ミリモルの1-オクテンと0.192グラム0.86ミリモル、0.97当量対オレフィンのMDHM、その後、0.004ミリグラム0.01ミリモルの[2,6-ビスN-シクロヘキシルアセトイミドイルピリジン]鉄ジクロライド1モル対シランと0.003グラム0.015ミリモルのMgブタジエン2THFを用いた。反応を一時間攪拌した後、反応を空気中で急冷し、GCで分析したところ、目的のヒドロシリル化産物へ40の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例7活性化剤としてNaEt3BHおよび触媒前駆対として2,2’:6’2’’-ターピリジンFeCl2を用いる1-オクテンとメチルビストリメチルシリルオキシシランMDHMのヒドロシリル化下記構造である、2,2’:6’2’’-ターピリジンFeCl2は、Reiff,W.M.;Erickson,N.E.;Baker,W.A.,Jr.InorganicChemistry1969,89,2019-21に従って合成された。実施例1と同様の方法で行った。但し、0.100グラム0.89ミリモルの1-オクテンと0.192グラム0.86ミリモル、0.97当量対オレフィンのMDHM、その後、0.004ミリグラム0.01ミリモルの2,2’:6’2’’-ターピリジン鉄ジクロライド1モル対シランと0.02ミリリットル0.02ミリモルのNaEt3BHの1Mトルエン溶液を用いた。反応を一時間攪拌した後、反応を空気中で急冷し、GCで分析したところ、目的のヒドロシリル化産物へ55の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例8活性化剤としてMgブタジエン2THFおよび触媒前駆対として2,2’:6’2’’-ターピリジンFeCl2を用いる1-オクテンとメチルビストリメチルシリルオキシシランMDHMのヒドロシリル化実施例1と同様の方法で行った。但し、0.100グラム0.89ミリモルの1-オクテンと0.192グラム0.86ミリモル、0.97当量対オレフィンのMDHM、その後、0.004ミリグラム0.01ミリモルの2,2’:6’2’’-ターピリジン鉄ジクロライド1モル対シランと0.003グラム0.015ミリモルのMgブタジエン2THFを用いた。反応を一時間攪拌した後、反応を空気中で急冷し、GCで分析したところ、目的のヒドロシリル化産物へ60の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例9活性化剤としてMgブタジエン2THFおよびプレ触媒として2,6-Me2キノリンFeCl2を用いる1-オクテンとメチルビストリメチルシリルオキシシランMDHMのヒドロシリル化下記構造である、2,6-Me2キノリンFeCl2は、Zhang,S.;Sun,W.;Xiao,T.;Hao,X.Organometallics2010,295,pp1168-1173に従って合成された。実施例1と同様の方法で行った。但し、0.100グラム0.89ミリモルの1-オクテンと0.192グラム0.86ミリモル、0.97当量対オレフィンのMDHM、その後、0.004ミリグラム0.01ミリモルの[2,8-2,6-メチルC6H3N=CCH32C9H5N]鉄ジクロライド1モル対シランと0.003グラム0.015ミリモルのMgブタジエン2THFを用いた。反応を一時間室温23°Cで攪拌した後、反応を空気中で急冷し、GCで分析したところ、目的のヒドロシリル化産物へ70の転換を示した。目的の逆マルコフニコフ付加産物と未反応の出発原料のみが認められた。1-オクテンのいずれの異性化もしくはそれから誘導されるいずれのヒドロシリル化産物も認められなかった。実施例10活性化剤としてNaEt3BHおよび触媒前駆体として2,4,6-Me3PDIFeCl2を用いる1-オクテンとメチルビストリメチルシリルオキシシランMDHMのヒドロシリル化下記構造である、2,4,6-Me3PDIFeCl2は、Schmidt,R.;Welch,M.B.;Palackal,S.J.;Alt,H.G.JournalofMolecularCatalysisA:Chemical2002,1791-2,155-173に従って合成された。不活性雰囲気において、シンチレーションバイアルに0.100グラム0.891ミリモルの1-オクテンと0.200グラム0.892ミリモルのMDHMを入れ、0.003グラム0.01ミリモルの2,4,6-Me3PDIFeCl21モル対シランを加えた。攪拌子を入れ、青いスラリーが形成され、そして攪拌しながら0.020ミリリットル0.02ミリモルのNaEt3BHの1Mトルエン溶液を加えた。反応を一時間攪拌し、空気中で急冷し、GCおよびNMRで分析した。1HNMRにおいて、Si-Hに由来する共鳴は反応過程において完全に消失したことが確認され、そして0.41ppmの高磁場にケイ素に結合したメチレンに割り当てられる新しい共鳴が現れ、既知化合物のスペクトルと一致するスペクトルが得られた。1-オクテンのいずれの異性化もしくはそれから誘導されるいずれのヒドロシリル化産物も認められなかった。実施例112,4,6-Me3PDIFeCl2と活性化剤としてNaEt3BHとを用いるTVCHとメチルビストリメチルシリルオキシシランMDHMのヒドロシリル化不活性雰囲気において、シンチレーションバイアルに0.100グラム0.614ミリモルの1,2,4-トリビニルシクロヘキサン大部分が異性体Aと0.136グラム0.614ミリモルのMDHMを入れ、0.003グラム0.01ミリモルの2,4,6-Me3PDIFeCl21モル対シランを加えた。攪拌子を入れ、青いスラリーが形成され、そして攪拌しながら0.020ミリリットル0.02ミリモルのNaEt3BHの1Mトルエン溶液を加えた。反応を一時間攪拌し、空気中で急冷し、GCで分析した。反応混合物は、その大部分がC4ビニル位でモノヒドロシリル化された生成物72から構成された。実施例122,4,6-Me3PDIFeCl2と活性化剤としてのNaEt3BHとを用いるMviD120MviとMD15DH30Mの架橋結合シンチレーションバイアルに1.0グラムのMviD120Mviと44ミリグラムのMD15DH30Mを入れた。0.003グラムの2,4,6-Me3PDIFeCl2と0.200グラムのTHFを入れた別のバイアルを用意した。0.020ミリリットル0.02ミリモルのNaEt3BHの1Mトルエン溶液を鉄溶液に加えた後、攪拌中のポリマー溶液に加えた。鉄溶液を添加して数秒間で架橋ポリマーが形成された。実施例13活性化剤として水素化ジイソブチルアルミニウムDIBALHを用いる1-オクテンとメチルビストリメチルシリルオキシシランMDHMのヒドロシリル化不活性雰囲気において、シンチレーションバイアルに0.100グラム0.891ミリモルの1-オクテンと0.200グラム0.892ミリモルのMDHMを入れ、0.003グラム0.010ミリモルの2,6-Me2PDIFeCl21モル対シランを加えた。攪拌子を入れ、青いスラリーが形成され、そして攪拌しながら0.020ミリリットル0.02ミリモルのDIBALHの1Mトルエン溶液を加えた。反応を一時間攪拌し、空気中で急冷し、GCで分析した。GC出力チャートにおいて、目的の逆マルコフニコフ産物に由来するピークの積分値は、主に出発原料と異性化1-オクテンからなる反応混合物のおよそ10であった。上述の記載が多くの具体例を含有するが、これらの具体例は本発明の範囲の限定としては考えられるべきでなく、単にそれらの好ましい実施態様の例示であるとして考えられるべきである。当業者は、ここに添付される請求項によって定義される本発明の範囲および精神に入る多くの他の可能な改変を想到するであろう。"